(57)【特許請求の範囲】
【請求項１】
黒曜石を粉砕し焼成して調製した粉末状黒曜石焼成物を配合すること特徴とする黒曜石配合外用組成物。
【請求項２】
前記焼成温度を９０〜４００℃とする請求項１に記載の黒曜石配合外用組成物。
【発明の詳細な説明】
【０００１】
【発明の属する技術分野】
本発明は、パップ剤等の貼付剤、軟膏などの外用組成物に関する
【０００２】
【従来の技術】
従来、無機化合物で医薬品として外用剤に利用されているものには、カオリン、ベントナイト、合成ケイ酸アルミニウム等があるが、薬効に優れた作用が見い出されるものは少なく、賦形剤としての利用に止まっている場合が多い。
例えば、医薬品として従来カオリン、ベントナイト等がパップ剤等において用いられているが、その作用はある程度の吸水効果ないしは冷却効果を期待するものであり、また、その保形性を保つことを主たる目的として用いられている。
一方、黒曜石は、屋上、人口地盤および滞水、透湿地盤の造園緑地化用保水排水骨材として用いられているが、医薬品関係では特開昭５５−１００３０１号公報に、防虫、防腐資材への利用が開示されているのみである。
【０００３】
【発明が解決しようとする課題】
本発明は、パップ剤等の貼付剤、軟膏などの外用剤に配合して有効な新規な無機化合物を提供することを目的とする。
【０００４】
【課題を解決するための手段】
本発明は、従来発見されていなかった黒曜石にその特性を見い出したことに基づいたものであり、具体的には▲１▼黒曜石はそれ自身外用剤として用いられることにより強い抗炎症作用を示すこと、▲２▼黒曜石を外用組成物に配合することその物性的特性に優れていることを見い出したものである。
すなわち、本発明の外用組成物は、黒曜石を粉砕し焼成して調製した粉末状黒曜石焼成物を配合することを特徴とする。
【０００５】
【発明の実施の形態】
黒曜石の主な化学成分の組成は、ＳｉＯ2 ７０〜８０％、Ａｌ2Ｏ3１２〜１８％、Ｋ2Ｏ ２〜５％、Ｎａ2Ｏ ２〜５％である。黒曜石を焼成して得られる黒曜石焼成物は、黒曜石の成分、焼成時の黒曜石の粒度、形状、焼成温度、焼成後の粉砕条件によっても異なるが、焼成過程でその空隙率、粒子径等を調整することができ、それにより物性面の適正化を図り、外用組成物に添加用の粉末状素材として利用価値の高いものとすることができる。具体的には、焼成により黒曜石の軽量化が可能となり、超軽量化された黒曜石焼成物が得られる。この超軽量化黒曜石焼成物の嵩密度は０．０５〜０．２ｇ／ｃｃが適当である。
【０００６】
黒曜石の焼成温度は、１，０００℃の高温も可能であるが、９０〜４００℃が好ましく、嵩密度、粒表面の状況を調整することができる。
本発明の黒曜石焼成物は、黒曜石を粉砕し、焼成し、さらに必要に応じて粉砕し、粒度を調整することにより製造することができる。
本発明の外用組成物は、黒曜石を焼成して得た黒曜石焼成物（粉末状素材）を、従来のパップ剤等の貼布剤、軟膏などの外用基剤に配合することにより得られ、その配合量は、例えばパップ剤では１〜４５重量％、軟膏では１〜４５重量％である。
【０００７】
【発明の効果】
本発明の黒曜石焼成物は、従来の無機系配合剤であるカオリン等とは作用が本質的に異なり、全く新規な用途を開発した発明である。
本発明の粉末状黒曜石焼成物を外用剤、特に貼付剤に配合した場合、黒曜石固有の性質として優れた抗炎症効果が得られ、また物性面においても透水性と保水性とのバランスが保たれ、保水性の持続力に対しても卓越した効果を示す。
【０００８】
【実施例】
実施例１
黒曜石を粉砕後、２００℃で加熱焼成し、この焼成物を更に粉砕した粉末状の黒曜石焼成物を得た。
この黒曜石焼成物４０重量部を精製水２９．２重量部及びＤ−ソルビトール（７０％液）２２．０重量部に分散し、エデト酸ナトリウム０．１重量部を加えた後、酒石酸を０．５重量部、安息香酸ナトリウム０．１重量部を加えてよく撹拌し組成Ａとする。
一方、別にマクロゴール４００を４．０重量部秤り取り、ポリアクリル酸部分中和物４．０重量部を入れて分散した後、ジヒドロキシアルミニウムアミノアセテート０．１重量部を混和して組成Ｂとした。
この組成Ｂを先の組成Ａに加えて撹拌混合した後、この組成物をシート状に展延して実施例１の貼布剤（パップ剤）とした。
【０００９】
実施例２
黒曜石を粉砕後、２５０℃で加熱焼成処理し、得られた焼成物を更に粉砕して粉末状の黒曜石焼成物を得た。
この黒曜石焼成物８重量部を、精製水４５．２重量部及びＤ−ヒルビトール（７０％液）２０重量部およびグリセリン１８重量部に分散し、エデト酸ナトリウム０．１重量部を加えた後、酒石酸を０．５重量部、安息香酸ナトリウムを０．１重量部加えてよく撹拌し、組成Ａとする。
一方、別にマクロゴール４００を４．０重量部秤り取り、ポリアクリル酸部分中和物４．０重量部を入れて分散した後、ジヒドロキシアルミニウムアミノアセテート０．１重量部を混和して組成Ｂとした。
この組成Ｂを先の組成Ａに加えて撹拌混合した後、シート上に展延して実施例２の本発明の貼付剤（パップ剤）を製造した。
【００１０】
実施例３
黒曜石を粉砕後、２００℃で加熱焼成し、この焼成物を更に粉砕して粉末状の黒曜石焼成物を得た。
この黒曜石焼成物４０重量部および安息香酸ナトリウム０．１重量部を精製水５１．９重量部に分散し、これにマクロゴール４００  ４重量部にカルボキシビニルポリマー４．０重量部を分散した溶液をすばやく加えて撹拌混合し、本発明の実施例３の軟膏を製造した。
【００１１】
実施例４
黒曜石を粉砕後、２５０℃で加熱焼成し、この焼成物を更に粉砕して粉末状の黒曜石焼成物を得た。
黒曜石焼成物５重量部および安息香酸ナトリウム０．１重量部を精製水７３重量部に分散し、これに４重量部のマクロゴール４００およびプロピレングリコール１０重量部にカルボキシビニルポリマー７．９重量部を分散した溶液をすばやく加えて撹拌混合し、軟膏とした。
【００１２】
比較例１
実施例１の黒曜石焼成物の代わりにカオリンを用いる以外は、実施例１と同様にして貼付剤を製造した。
【００１３】
実験例１（カラゲニン浮腫法）
（１）実験方法
Ｗｉｓｔａｒ系雄性ラット（５週齢、体重１２０〜１４５ｇ）を４群に分け、試験３日前に、ラット右足に脱毛クリームを塗布して除毛した。
試験当日、ラット右後足容積を、足容積測定装置を用いて測定した。
エーテル麻酔と、１％カラゲニン生理食塩水懸濁液（試験当日作成）を０．１ｍｌ右足皮下に投与し炎症を惹起させた。カラゲニン注射２．０時間後および４．０時間後に再度ラット右足容積を測定し、下記の数１により浮腫率を測定算出した。
【００１４】
【数１】
0003930923.tif 000002
【００１５】
なお、被験剤薬（貼付剤３×４ｃｍ）はカラゲニン注射直後および各測定容積測定時間で足容積測定後に、新たな被験薬剤を適用した。また、試験開始からラットは個別ケージに入れ、頭部に布製フードを被せて保定した。
各投与群のカラゲニン注射２時間後の浮腫率を測定算出しその結果を下記の表１に、また同４時間後の結果を表２に示す。さらに、Ｔｕｒｋｙの方法により、２時間、４時間後の浮腫率の各群間の多重比較を行なった結果を表３に示す。
実験結果
（黒曜石配合貼付剤のカラゲニン足浮腫抑制試験）
【００１６】
【表１】
0003930923.tif 000003
【００１７】
【表２】
0003930923.tif 000004
【００１８】
【表３】
0003930923.tif 000005
【００１９】
黒曜石を配合した貼付剤、特にパップ剤においては、抗炎症作用の実験によって対象群やカオリンのみの基剤群に比し、有意な浮腫抑制効果を得ており、又、黒曜石単独の使用で、市販パップ剤（セイヨウトチノミエキス、サリチル酸グリコール、サリチル酸ジフェンヒドラミン、ｄｌカンフル、メントール配合）と有意の差がなく効果を示した。また、本発明の黒曜石配合外用組成物は物性値ににおいてカオリンに比べ、外用適用への有用性が高いことを見いだしている。